(57)【要約】  プラズマ溶接装置を用いて鉛蓄電池のストラップを形成する際に溶接不良が発生することを防止できる鉛蓄電池のストラップ形成方法を提供する。トーチの移動経路１０で示すように、スリットに挿入された１つの耳部１を中心にし且つＹ方向を１つの耳部の溶接方向として、始点１０ｓからプラズマ溶接装置のトーチをＸ方向にウィービングさせながらＹ方向に移動させる。ウィービングとは、トーチをＸ方向に揺動させることを意味する。これにより１つの耳部１と、ベースと、足し鉛部品のそれぞれ一部を溶融させ、この動作を複数の耳部１全てに対して行ってストラップ９を形成することで、溶融不足による溶接不良の発生を防止することができる。
2018092609.tif 000002
【特許請求の範囲】
【請求項１】
耳部を備えた複数の電極板をセパレータを介して積層して極板群を形成し、
複数の耳部がそれぞれ貫通する複数のスリットを備え且つ前記複数のスリットを全体的に囲む溶融鉛溜まり部を備えた治具を、前記極板群の前記複数の耳部が前記複数のスリットを貫通するように前記極板群上に配置し、
前記溶融鉛溜まり部内に、前記複数の耳部がそれぞれ貫通する複数の貫通孔を有するベースに極柱を備えた極柱鉛部品を配置し、
前記複数の耳部の一部と、前記極柱鉛部品の前記ベースの一部にプラズマ溶接用のトーチからプラズマアークを噴射して、前記複数の耳部の一部と前記極柱鉛部品の前記ベースの一部とを溶融させて得た溶融鉛を、前記溶融鉛溜まり部に溜めて、前記極柱と一体化されたストラップを形成する鉛蓄電池のストラップ形成方法であって、
前記複数のスリットが並ぶ方向をＸ方向、前記極柱が延びる方向をＺ方向、前記Ｘ方向と前記Ｚ方向と直交する方向をＹ方向と定義したときに、
前記複数の貫通孔のそれぞれは前記極柱鉛部品の前記ベースを前記Ｚ方向に貫通し且つ前記Ｙ方向に延びる形状を有しており、
前記貫通孔に挿入された１つの前記耳部を中心にし且つ前記Ｙ方向を前記１つの耳部の溶接方向として前記トーチを前記Ｘ方向にウィービングさせることにより、前記１つの耳部の一部と前記ベースの一部を溶融させる溶融動作を、前記複数の耳部のすべて対して行って前記ストラップを形成することを特徴とする鉛蓄電池のストラップ形成方法。
【請求項２】
前記ウィービングのウィービング幅は、隣り合う他の耳部を溶融しないように定められている請求項１に記載の鉛蓄電池のストラップ形成方法。
【請求項３】
１つの前記耳部について前記溶融動作が終了した後、隣の他の１つの前記耳部が前記ウィービングの中心となる位置に前記トーチを移動させて、前記他の１つの耳部と前記ベースの一部とを溶融させる前記溶融動作を実施する請求項２に記載のストラップ形成方法。
【請求項４】
前記極柱鉛部品の前記ベースを２以上の区分に分け、２以上の前記トーチを用意して、前記２以上のトーチで前記２以上の区分において、それぞれ前記溶融動作を実施する請求項１乃至３のいずれか１項に記載の鉛蓄電池のストラップ形成方法。
【請求項５】
前記ストラップの平均厚みが、６〜１０ｍｍの範囲の値であり、前記ストラップの幅寸法が２５〜３０ｍｍの範囲の値であるときに、前記ウィービングの周波数が３±１Ｈｚであり、前記トーチが前記Ｙ方向に移動しているときの移動速度が６０乃至１９０ｃｍ／ｍｉｎの範囲内の速度であり、溶接電流が７５Ａ〜１８５Ａの範囲内の値であり、前記移動速度が速くなると前記溶接電流が小さくなり、前記移動速度が遅くなると前記溶接電流が小さくなる請求項１に記載の鉛蓄電池のストラップ形成方法。
【請求項６】
耳部を備えた複数の電極板をセパレータを介して積層して極板群を形成し、
複数の耳部がそれぞれ貫通する複数のスリットを備え且つ前記複数のスリットを全体的に囲む溶融鉛溜まり部を備えた治具を、前記極板群の前記複数の耳部が前記複数のスリットを貫通するように前記極板群上に配置し、
前記溶融鉛溜まり部内に、前記複数の耳部に沿ってベースに極柱を備えた極柱鉛部品を配置し且つ前記複数の耳部の上に１以上の足し鉛部品を配置し、
前記極柱鉛部品の前記ベースの一部と前記１以上の足し鉛部品にプラズマ溶接用のトーチからプラズマアークを噴射して、前記極柱鉛部品の前記ベースの一部と前記足し鉛部品と前記複数の耳部の一部とを溶融させて得た溶融鉛を、前記溶融鉛溜まり部に溜めて、前記極柱と一体化されたストラップを形成する鉛蓄電池のストラップ形成方法であって、
前記複数のスリットが並ぶ方向をＸ方向、前記極柱が延びる方向をＺ方向、前記Ｘ方向と前記Ｚ方向と直交する方向をＹ方向と定義したときに、
前記スリットに挿入された１つの前記耳部を中心にし且つ前記Ｙ方向を前記１つの耳部の溶接方向として前記トーチを前記Ｘ方向にウィービングさせることにより、前記１つの耳部の一部と前記ベースの一部と前記足し鉛部品の一部を溶融させる溶融動作を、前記複数の耳部のすべて対して行って前記ストラップを形成することを特徴とする鉛蓄電池のストラップ形成方法。
【請求項７】
前記ウィービングのウィービング幅は、隣り合う他の耳部を溶融しないように定められている請求項６に記載の鉛蓄電池のストラップ形成方法。
【請求項８】
１つの前記耳部について前記溶融動作が終了した後、隣の他の１つの前記耳部が前記ウィービングの中心となる位置に前記トーチを移動させて、前記他の１つの耳部の一部と前記ベースの一部と前記足し鉛部品の一部を溶融させる前記溶融動作を実施する請求項７に記載のストラップ形成方法。
【請求項９】
前記溶融鉛溜まり部内を２以上の区分に分け、２以上の前記トーチを用意して、前記２以上のトーチで前記２以上の区分において、それぞれ前記溶融動作を実施する請求項６乃至８のいずれか１項に記載の鉛蓄電池のストラップ形成方法。
【請求項１０】
前記ストラップの平均厚みが、６〜１０ｍｍの範囲の値であり、前記ストラップの幅寸法が２５〜３０ｍｍの範囲の値であるときに、前記ウィービングの周波数が３±１Ｈｚであり、前記トーチが前記Ｘ方向に移動しているときの移動速度が６０乃至１９０ｃｍ／ｍｉｎの範囲内の速度であり、溶接電流が７５Ａ〜１８５Ａの範囲内の値であり、前記移動速度が速くなると前記溶接電流が小さくなり、前記移動速度が遅くなると前記溶接電流が小さくなる請求項６に記載の鉛蓄電池のストラップ形成方法。
【発明の詳細な説明】
【技術分野】
【０００１】
本発明は、鉛蓄電池のストラップ形成方法に関するものである。
【背景技術】
【０００２】
特許第４６２２３２１号公報（特許文献１）には、極柱部品と耳部と鉛部品とをプラズマ溶接装置のトーチからプラズマアークを噴射して溶融させ、複数の極板の耳部をつなぐストラップを形成する鉛蓄電池の製造方法の一例が開示されている。この方法においては、プラズマ溶接装置のトーチからプラズマアークを溶融鉛溜まりに噴射する回数を増やして、ストラップを形成するのと同時に極柱をストラップと一体化している。
【先行技術文献】
【特許文献】
【０００３】
【特許文献１】特許第４６２２３２１号公報
【発明の概要】
【発明が解決しようとする課題】
【０００４】
特許文献１に記載の方法は、ストラップを形成する際に、有効な方法である。しかしながら鉛蓄電池の容量が大きくなってくると、ストラップの形状が大きくなるだけでなく、また極柱の熱容量も大きくなる。そのため溶融不足等の溶接不良が発生しやすくなる問題がある。【０００５】
本発明の目的は、プラズマ溶接装置を用いて鉛蓄電池のストラップを形成する際に溶接不良が発生することを防止できる鉛蓄電池のストラップ形成方法を提供することにある。
【課題を解決するための手段】
【０００６】
本願第１の発明の鉛蓄電池のストラップ形成方法では、まず耳部を備えた複数の電極板をセパレータを介して積層して形成した極板群を用意する。次に、複数の耳部がそれぞれ貫通する複数のスリットを備え且つ複数のスリットを全体的に囲む溶融鉛溜まり部を備えた治具を、極板群の複数の耳部が複数のスリットを貫通するように極板群上に配置する。次に溶融鉛溜まり部内に、複数の耳部に沿ってベースに極柱を備えた極柱鉛部品を配置し且つ複数の耳部の上に１以上の足し鉛部品を配置する。そして極柱鉛部品のベースの一部と１以上の足し鉛部品にプラズマ溶接用のトーチからプラズマアークを噴射して、極柱鉛部品のベースの一部と足し鉛部品と複数の耳部の一部とを溶融させて得た溶融鉛を、溶融鉛溜まり部に溜めて、極柱と一体化されたストラップを形成する。【０００７】
本発明では、複数のスリットが並ぶ方向をＸ方向、極柱が延びる方向をＺ方向、Ｘ方向とＺ方向と直交する方向をＹ方向と定義したときに、スリットに挿入された１つの耳部を中心にし且つＹ方向を１つの耳部の溶接方向としてトーチをＸ方向にウィービングさせながらＹ方向に移動させることにより、１つの耳部の一部とベースの一部と足し鉛部品の一部を溶融させる溶融動作を、複数の耳部のすべてに対して行ってストラップを形成する。本願明細書において、ウィービングとは、トーチをＸ方向に揺動させることを意味する。本発明のように、耳部一つずつに対してトーチをウィービングさせながら溶融動作を行うと、一つの耳部を中心として溶融鉛溜まり部内に溶融鉛を順次溜めていくことができる。その結果、溶融不足による溶接不良が発生することを防止して、溶接不良のないストラップを形成することができる。【０００８】
ウィービングのウィービング幅は、隣り合う他の耳部を溶融しないように定められているのが好ましい。このようにすると耳部に対する溶融過剰の発生を阻止することができる。【０００９】
１つの耳部について溶融動作が終了した後は、隣の他の１つの耳部がウィービングの中心となる位置にトーチを移動させて、他の１つの耳部の一部とベースの一部と足し鉛部品の一部を溶融させる溶融動作を実施する。トーチの重量は軽いため、トーチを移動させるほうが、溶接のための設備が簡易になる。【００１０】
溶融鉛溜まり部内を２以上の区分に分け、２以上のトーチを用意して、２以上のトーチで２以上の区分において、それぞれ溶融動作を実施すると、ストラップが長い場合において、短い時間でストラップを形成できる。【００１１】
ストラップの平均厚みが、６〜１０ｍｍの範囲の値であり、ストラップの幅寸法が２５〜３０ｍｍの範囲の値であるときには、ウィービングの周波数が３±１Ｈｚであり、前記トーチがＹ方向に移動しているときの移動速度が６０乃至１９０ｃｍ／ｍｉｎの範囲内の速度であり、溶接電流が７５Ａ〜１８５Ａの範囲内の値であるのが好ましい。この場合において、移動速度が速くなると溶接電流を大きしく、移動速度が遅くなると溶接電流を小さくする。【００１２】
本願第２の発明では、耳部を備えた複数の電極板をセパレータを介して積層して極板群を用意し、複数の耳部がそれぞれ貫通する複数のスリットを備え且つ複数のスリットを全体的に囲む溶融鉛溜まり部を備えた治具を、極板群の複数の耳部が複数のスリットを貫通するように極板群上に配置する。そして溶融鉛溜まり部内に、複数の耳部がそれぞれ貫通する複数の貫通孔を有するベースに極柱を備えた極柱鉛部品を配置し、複数の耳部の一部と、極柱鉛部品のベースの一部にプラズマ溶接用のトーチからプラズマアークを噴射して、複数の耳部の一部と極柱鉛部品のベースの一部とを溶融させて得た溶融鉛を、溶融鉛溜まり部に溜めて、極柱と一体化されたストラップを形成する。複数の貫通孔のそれぞれは極柱鉛部品のベースをＺ方向に貫通し且つＹ方向に延びる形状を有している。そして貫通孔に挿入された１つの耳部を中心にし且つＹ方向を１つの耳部の溶接方向としてトーチをＸ方向にウィービングさせながらＹ方向に移動させることにより、１つの耳部の一部とベースの一部を溶融させる溶融動作を、複数の耳部のすべてに対して行ってストラップを形成する。本発明のように、足し鉛部品を用いない場合でも、耳部一つずつに対してトーチをウィービングさせながら溶融動作を行うと、一つの耳部を中心として溶融鉛溜まり部内に溶融鉛を順次溜めていくことができる。その結果、溶融不足による溶接不良が発生することを防止して、溶接不良のないストラップを形成することができる。【００１３】
ウィービングのウィービング幅は、隣り合う他の耳部を溶融しないように定められているのが好ましい。このようにすると耳部の溶融過剰が発生することがない。【００１４】
また１つの耳部について溶融動作が終了した後、隣の他の１つの耳部がウィービングの中心となる位置にトーチを移動させて、他の１つの耳部とベースの一部とを溶融させる溶融動作を実施するのが好ましい。【００１５】
極柱鉛部品のベースを２以上の区分に分け、２以上のトーチを用意して、２以上のトーチで２以上の区分において、それぞれ溶融動作を実施すると、ストラップが長くなった場合でも、短い時間でストラップを形成できる。【００１６】
第２の発明でも、ストラップの平均厚みが、６〜１０ｍｍの範囲の値であり、前記ストラップの幅寸法が２５〜３０ｍｍの範囲の値であるときには、ウィービングの周波数が３±１Ｈｚであり、トーチがＸ方向に移動しているときの移動速度が６０乃至１９０ｃｍ／ｍｉｎの範囲内の速度であり、溶接電流が７５Ａ〜１８５Ａの範囲内の値であるのが好ましい。このとき移動速度が速くなると溶接電流を大きくし、移動速度が遅くなると溶接電流を小さくする。
【図面の簡単な説明】
【００１７】
【図１】本発明の鉛蓄電池のストラップ形成方法の第１及び第２の実施の形態におけるプラズマ溶接装置のトーチの移動経路を示す平面図である。
【図２】第１の実施の形態のストラップ形成方法が適用される前の各部材の配置を示す斜視図である。
【図３】第２の実施の形態のストラップ形成方法が適用される前の各部材の配置を示す斜視図である。
【発明を実施するための形態】
【００１８】
以下、図面を参照しつつ、本発明に係る溶接用マスク装置の実施の形態について説明する。
【００１９】
（第１の実施の形態）
図１に示すような本発明の第１の実施の形態の鉛蓄電池のストラップ形成方法が適用される鉛蓄電池は、複数の電極板がセパレータを介して積層された極板群が電槽内に電解液と共に収納されてなる。各電極板には鉛製の耳部が備えられており、各耳部を接続したストラップにより集電し、ストラップに設けられた極柱を通じて充放電を行う。
【００２０】
第１の実施の形態の鉛蓄電池のストラップ形成方法は、このような鉛蓄電池を製造する工程中、それぞれ耳部を備えた複数の電極板をセパレータを介して積層して形成した極板群を用意した後、各耳部を相互に接続してストラップを形成するときに実行される。
【００２１】
図２に示すように、複数の電極板（図示していない）にそれぞれ備えられた複数（第１の実施の形態では７つ）の耳部１がそれぞれ貫通する複数（耳部１と同数の７つ）のスリット２を備え、且つ複数のスリット２を全体的に囲む溶融鉛溜まり部３を備えた治具４を、極板群の複数の耳部１がそれぞれ複数のスリット２を貫通して溶融鉛溜まり部３内に突出するように、耳部１を上方に向かって延ばした姿勢の極板群の上に配置する。
【００２２】
次に溶融鉛溜まり部３内に、複数の耳部１に沿ってベース５に極柱６を備えた極柱鉛部品７を配置し、且つ複数の耳部１の上に足し鉛部品８を配置する。足し鉛部品８は、長手方向と直交する方向の断面形状がＥ字形状をなしている。このような断面形状を有する足し鉛部品８を用いると、溶融鉛が耳部１の周囲に回り込み易くなる。なお足し鉛部品８の形状は限定されるものではなく、例えば長手方向と直交する方向の断面形状がコまたはＵ字状を呈するものでもよい。
【００２３】
次に極柱鉛部品７のベース５の一部と足し鉛部品８にプラズマ溶接装置のトーチからプラズマアークを噴射して、極柱鉛部品７のベース５の一部と足し鉛部品８と複数の耳部１の一部とを溶融させて得た溶融鉛を、溶融鉛溜まり部３に溜めて、極柱６と一体化されたストラップ９を形成する。なお極柱鉛部品７、足し鉛部品８及び耳部１は、いずれも鉛又は鉛合金製である。
【００２４】
各図において、複数のスリット２が並ぶ方向をＸ方向、極柱６が延びる方向をＺ方向、Ｘ方向とＺ方向と直交する方向をＹ方向と定義したときに、スリット２に挿入された１つの耳部１を中心にし且つＹ方向を１つの耳部１の溶接方向としてプラズマアークを下方に向けて噴射するトーチをＸ方向にウィービングさせながらＹ方向に移動させることにより、１つの耳部１の一部とベース５の一部と足し鉛部品８の一部を溶融させる溶融動作を、複数の耳部１のすべてに対して行ってストラップ９を形成する。ここでウィービングとは、トーチをＸ方向に揺動させることを意味する。
【００２５】
このウィービングを伴う溶融動作を図１を参照しつつ説明する。なお、図１には説明の便宜のために完成したストラップ９として示されているが、溶融動作が終了する以前はストラップ９は未だ形成されていない。ストラップ９の輪郭は、溶融鉛溜まり部３の内側面の形状とほぼ重なるので、各スリット２を貫通する各耳部１を囲む溶融鉛溜まり部３の上方で、各耳部１に対してどのような位置関係でトーチが移動するかを表す。
【００２６】
図１には、ストラップ９の上方における平面上のトーチの移動経路１０が一点鎖線で示されている。トーチの移動経路１０は始点１０ｓから終点１０ｅまでが示されているが、始点１０ｓに達するまで、及び／又は終点１０ｅに達した後に、トーチを他の経路（例えばベース５と足し鉛部品８との境界）に移動させつつ溶融動作を行うこともできる。
【００２７】
トーチの移動経路１０は、まずＸ方向右端の耳部１のＹ方向下端近くの始点１０ｓから、耳部１の溶接方向としてトーチをＸ方向にウィービングさせながら、耳部１のＹ方向の上端を超えた点まで、Ｙ方向に移動させる。これにより、Ｙ方向右端の耳部１の一部とベース５の一部と足し鉛部品８の一部が溶融する。
【００２８】
図１の第１の実施の形態におけるウィービングのウィービング幅は、隣り合う他の耳部１を溶融しないように、耳部１の幅とほぼ同一になるように定められている。これにより耳部１に対する溶融過剰の発生を阻止することができる。溶融過剰が生じないようなウィービング幅は、ストラップの寸法及び溶融される鉛の量や、トーチの移動速度及び溶接電流、ウィービングの周期等に応じて決定される。
【００２９】
第１の実施の形態においては、ストラップ９の平均厚みは約８ｍｍ、ストラップ９の幅寸法は約３０ｍｍであり、約１５ｍｍの耳部１のＹ方向の寸法を十分カバーして溶融するために、トーチが始点１０ｓからＹ方向に２秒間で２０ｍｍ（６０ｃｍ／ｍｉｎの速度で）移動する間に、５サイクルのウィービングがなされ、従ってウィービングの周波数は２．５Ｈｚである。溶接電流は１００Ａに設定されている。この溶接条件であれば、耳部一つずつに対してトーチをウィービングさせながら溶融動作を行うので、一つの耳部を中心として溶融鉛溜まり部内に溶融鉛を順次溜めていくことができた。その結果、溶融不足による溶接不良が発生することを防止して、溶接不良のないストラップを形成することができた。溶融不良の発生の有無は、超音波探傷試験（非破壊試験）により確認した。なお、移動速度を速めたりウィービングの周波数を低くすると溶接電流は大きくなり、逆に移動速度を遅くしたりウィービングの周波数高くすると溶接電流は小さくなるように、最適の条件が決定される。
【００３０】
Ｘ方向右端の耳部１に対する溶融動作が終了した後は、トーチの移動経路１０により示されるように、Ｘ方向右端の耳部１のＹ方向上端近くの点から、Ｘ方向右端から二番目の隣り合う耳部１のＹ方向下端近くのウィービングの中心となる位置にトーチを移動させる。この間、トーチはプラズマアークの噴射を一時停止し、又はトーチの移動速度を速くして、溶融過剰が生じないようにしてもよい。続いて、トーチの移動経路１０に示すように、二番目の耳部１のＹ方向の下端近くから上端近くまで、ウィービングさせつつトーチを移動させて、二番目の耳部１の一部とベース５の一部と足し鉛部品８の一部を溶融させる溶融動作を実施する。トーチの重量は極板群に比較して軽いため、極板群を移動させるよりもトーチを移動させる方が、溶接のための設備が簡易になる。
【００３１】
上記のようなトーチのウィービングを伴う溶融動作を各耳部１の一つずつに対して行うと、各耳部１を中心として溶融鉛溜まり部３内に溶融鉛を順次溜めていくことができる。トーチが最終的にＸ方向左端の耳部１のＹ方向上端近くの終点１０ｅに達すると、ストラップが完成する。
【００３２】
以上のように第１の実施の形態の鉛蓄電池のストラップ形成方法によると、耳部１一つずつに対してトーチをウィービングさせながら溶融動作を行った結果、溶融不足による溶接不良が発生することを防止して、溶接不良のないストラップを形成することができる。
【００３３】
第１の実施の形態のストラップ形成方法は、トーチの個数や溶融電流や移動速度を調整することにより、寸法や容量の異なる広い範囲の鉛蓄電池に適用できることは明らかであり、例えばストラップが長く、溶融動作を行うべき耳部が２０を超えるような場合には、溶融鉛溜まり部内を２以上の区分に分け、２以上のトーチを用意して、２以上のトーチで２以上の区分において、それぞれ１０ずつの耳部に対し溶融動作を実施すると、短い時間でストラップを形成できる。
【実施例】
【００３４】
ちなみにストラップの平均厚み、幅寸法、ウィービングの周波数、トーチの移動速度、溶接電流を変えてストラップ溶接を行って良好な溶接結果を得られる範囲を確認した。下記の表は、その結果を示している。なお下記の溶接結果は、上記の一例の条件における溶融不良の確認の方法と同じ方法により行った「良」は、溶融不良が存在しなかったことを意味している。下記の表１の条件を外れると、溶融不良に基づく溶接不良が発生する可能性が高くなることも確認した。下記の条件を変えた実施例からは、ストラップの平均厚みが、６〜１０ｍｍの範囲の値であり、ストラップの幅寸法が２５〜３０ｍｍの範囲の値であるときには、ウィービングの周波数が３±１Ｈｚであり、前記トーチがＹ方向に移動しているときの移動速度が６０乃至１９０ｃｍ／ｍｉｎの範囲内の速度であり、溶接電流が７５Ａ〜１８５Ａの範囲内の値であるのが好ましいことが確認できた。【００３５】
【表１】
2018092609.tif 000003
（第２の実施の形態）
図３は、本発明の第２の実施の形態の鉛蓄電池のストラップ形成方法が適用される前の各部材の配置を示す図２と同様の図であり、図２で示した部材と同様の機能を有する部材には同じ符号を付して示すとともに、その説明を省略する。【００３６】
図３においては、溶融鉛溜まり部３内には、複数（７つ）の耳部１がそれぞれ貫通するように、耳部１と同じ数（７つ）、同じ間隔であって、耳部１の平面視の寸法よりやや大きい平面視の寸法である貫通孔１４を有するベース１３に極柱１２を備えた極柱鉛部品１１を配置している。そして、図１に示し、上述したようなトーチのウィービングを伴う溶融動作を実施すると、足し鉛部品を用いない場合でも、第１の実施の形態と同様に、１つの耳部１を中心として溶融鉛溜まり部３内に溶融鉛を順次溜めていくことができる。その結果、溶融不足による溶接不良の発生を防止して、溶接不良のないストラップを形成することができる。【００３７】
その他の作用効果や変形・改良等に関しても、第１の実施の形態と同様である。また溶接条件に関しては、上記表１の溶接条件と同じ条件で、好ましい結果が得られることを確認した。
【産業上の利用可能性】
【００３８】
本発明の鉛蓄電池のストラップ形成方法によると、プラズマ溶接装置を用いて鉛蓄電池のストラップを形成する際に溶接不良が発生することを防止できる。
【符号の説明】
【００３９】
１  耳部
２  スリット
３  溶融鉛溜まり部
４  治具
５  ベース
６  極柱
７  極柱鉛部品
８  足し鉛部品
９  ストラップ
１０  トーチの移動経路
１１  極柱鉛部品
１２  極柱
１３  ベース
１４  貫通孔
【図１】
2018092609.tif 000004
【図２】
2018092609.tif 000005
【図３】
2018092609.tif 000006
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
耳部を備えた複数の電極板をセパレータを介して積層して極板群を形成し、
複数の耳部がそれぞれ貫通する複数のスリットを備え且つ前記複数のスリットを全体的に囲む溶融鉛溜まり部を備えた治具を、前記極板群の前記複数の耳部が前記複数のスリットを貫通するように前記極板群上に配置し、
前記溶融鉛溜まり部内に、前記複数の耳部がそれぞれ貫通する複数の貫通孔を有するベースに極柱を備えた極柱鉛部品を配置し、
前記複数の耳部の一部と、前記極柱鉛部品の前記ベースの一部にプラズマ溶接用のトーチからプラズマアークを噴射して、前記複数の耳部の一部と前記極柱鉛部品の前記ベースの一部とを溶融させて得た溶融鉛を、前記溶融鉛溜まり部に溜めて、前記極柱と一体化されたストラップを形成する鉛蓄電池のストラップ形成方法であって、
前記複数のスリットが並ぶ方向をＸ方向、前記極柱が延びる方向をＺ方向、前記Ｘ方向と前記Ｚ方向と直交する方向をＹ方向と定義したときに、
前記複数の貫通孔のそれぞれは前記極柱鉛部品の前記ベースを前記Ｚ方向に貫通し且つ前記Ｙ方向に延びる形状を有しており、
前記貫通孔に挿入された１つの前記耳部を中心にし且つ前記Ｙ方向を前記１つの耳部の溶接方向として前記トーチを前記Ｘ方向にウィービングさせることにより、前記１つの耳部の一部と前記ベースの一部を溶融させる溶融動作を、前記複数の耳部のすべてに対して行って前記ストラップを形成し、
前記ウィービングのウィービング幅は、隣り合う他の耳部を溶融しないように定められていることを特徴とする鉛蓄電池のストラップ形成方法。
【請求項２】
１つの前記耳部について前記溶融動作が終了した後、隣の他の１つの前記耳部が前記ウィービングの中心となる位置に前記トーチを移動させて、前記他の１つの耳部と前記ベースの一部とを溶融させる前記溶融動作を実施する請求項１に記載のストラップ形成方法。
【請求項３】
前記極柱鉛部品の前記ベースを２以上の区分に分け、２以上の前記トーチを用意して、前記２以上のトーチで前記２以上の区分において、それぞれ前記溶融動作を実施する請求項１または２に記載の鉛蓄電池のストラップ形成方法。
【請求項４】
前記ストラップの平均厚みが、６〜１０ｍｍの範囲の値であり、前記ストラップの幅寸法が２５〜３０ｍｍの範囲の値であるときに、前記ウィービングの周波数が３±１Ｈｚであり、前記トーチが前記Ｙ方向に移動しているときの移動速度が６０乃至１９０ｃｍ／ｍｉｎの範囲内の速度であり、溶接電流が７５Ａ〜１８５Ａの範囲内の値であり、前記移動速度が速くなると前記溶接電流が大きくなり、前記移動速度が遅くなると前記溶接電流が小さくなる請求項１に記載の鉛蓄電池のストラップ形成方法。
【請求項５】
耳部を備えた複数の電極板をセパレータを介して積層して極板群を形成し、
複数の耳部がそれぞれ貫通する複数のスリットを備え且つ前記複数のスリットを全体的に囲む溶融鉛溜まり部を備えた治具を、前記極板群の前記複数の耳部が前記複数のスリットを貫通するように前記極板群上に配置し、
前記溶融鉛溜まり部内に、前記複数の耳部に沿ってベースに極柱を備えた極柱鉛部品を配置し且つ前記複数の耳部の上に１以上の足し鉛部品を配置し、
前記極柱鉛部品の前記ベースの一部と前記１以上の足し鉛部品にプラズマ溶接用のトーチからプラズマアークを噴射して、前記極柱鉛部品の前記ベースの一部と前記足し鉛部品と前記複数の耳部の一部とを溶融させて得た溶融鉛を、前記溶融鉛溜まり部に溜めて、前記極柱と一体化されたストラップを形成する鉛蓄電池のストラップ形成方法であって、
前記複数のスリットが並ぶ方向をＸ方向、前記極柱が延びる方向をＺ方向、前記Ｘ方向と前記Ｚ方向と直交する方向をＹ方向と定義したときに、
前記スリットに挿入された１つの前記耳部を中心にし且つ前記Ｙ方向を前記１つの耳部の溶接方向として前記トーチを前記Ｘ方向にウィービングさせることにより、前記１つの耳部の一部と前記ベースの一部と前記足し鉛部品の一部を溶融させる溶融動作を、前記複数の耳部のすべてに対して行って前記ストラップを形成し、
前記ウィービングのウィービング幅は、隣り合う他の耳部を溶融しないように定められていることを特徴とする鉛蓄電池のストラップ形成方法。
【請求項６】
１つの前記耳部について前記溶融動作が終了した後、隣の他の１つの前記耳部が前記ウィービングの中心となる位置に前記トーチを移動させて、前記他の１つの耳部の一部と前記ベースの一部と前記足し鉛部品の一部を溶融させる前記溶融動作を実施する請求項５に記載のストラップ形成方法。
【請求項７】
前記溶融鉛溜まり部内を２以上の区分に分け、２以上の前記トーチを用意して、前記２以上のトーチで前記２以上の区分において、それぞれ前記溶融動作を実施する請求項５または６に記載の鉛蓄電池のストラップ形成方法。
【請求項８】
前記ストラップの平均厚みが、６〜１０ｍｍの範囲の値であり、前記ストラップの幅寸法が２５〜３０ｍｍの範囲の値であるときに、前記ウィービングの周波数が３±１Ｈｚであり、前記トーチが前記Ｘ方向に移動しているときの移動速度が６０乃至１９０ｃｍ／ｍｉｎの範囲内の速度であり、溶接電流が７５Ａ〜１８５Ａの範囲内の値であり、前記移動速度が速くなると前記溶接電流が大きくなり、前記移動速度が遅くなると前記溶接電流が小さくなる請求項５に記載の鉛蓄電池のストラップ形成方法。
【手続補正書】
【提出日】平成30年7月6日(2018.7.6)
【手続補正１】
【補正対象書類名】明細書
【補正対象項目名】全文
【補正方法】変更
【補正の内容】
【発明の詳細な説明】
【技術分野】
【０００１】
本発明は、鉛蓄電池のストラップ形成方法に関するものである。
【背景技術】
【０００２】
特許第４６２２３２１号公報（特許文献１）には、極柱部品と耳部と鉛部品とをプラズマ溶接装置のトーチからプラズマアークを噴射して溶融させ、複数の極板の耳部をつなぐストラップを形成する鉛蓄電池の製造方法の一例が開示されている。この方法においては、プラズマ溶接装置のトーチからプラズマアークを溶融鉛溜まりに噴射する回数を増やして、ストラップを形成するのと同時に極柱をストラップと一体化している。
【先行技術文献】
【特許文献】
【０００３】
【特許文献１】特許第４６２２３２１号公報
【発明の概要】
【発明が解決しようとする課題】
【０００４】
特許文献１に記載の方法は、ストラップを形成する際に、有効な方法である。しかしながら鉛蓄電池の容量が大きくなってくると、ストラップの形状が大きくなるだけでなく、また極柱の熱容量も大きくなる。そのため溶融不足等の溶接不良が発生しやすくなる問題がある。
【０００５】
本発明の目的は、プラズマ溶接装置を用いて鉛蓄電池のストラップを形成する際に溶接不良が発生することを防止できる鉛蓄電池のストラップ形成方法を提供することにある。
【課題を解決するための手段】
【０００６】
本願第１の発明の鉛蓄電池のストラップ形成方法では、まず耳部を備えた複数の電極板をセパレータを介して積層して形成した極板群を用意する。次に、複数の耳部がそれぞれ貫通する複数のスリットを備え且つ複数のスリットを全体的に囲む溶融鉛溜まり部を備えた治具を、極板群の複数の耳部が複数のスリットを貫通するように極板群上に配置する。次に溶融鉛溜まり部内に、複数の耳部に沿ってベースに極柱を備えた極柱鉛部品を配置し且つ複数の耳部の上に１以上の足し鉛部品を配置する。そして極柱鉛部品のベースの一部と１以上の足し鉛部品にプラズマ溶接用のトーチからプラズマアークを噴射して、極柱鉛部品のベースの一部と足し鉛部品と複数の耳部の一部とを溶融させて得た溶融鉛を、溶融鉛溜まり部に溜めて、極柱と一体化されたストラップを形成する。
【０００７】
本発明では、複数のスリットが並ぶ方向をＸ方向、極柱が延びる方向をＺ方向、Ｘ方向とＺ方向と直交する方向をＹ方向と定義したときに、スリットに挿入された１つの耳部を中心にし且つＹ方向を１つの耳部の溶接方向としてトーチをＸ方向にウィービングさせながらＹ方向に移動させることにより、１つの耳部の一部とベースの一部と足し鉛部品の一部を溶融させる溶融動作を、複数の耳部のすべてに対して行ってストラップを形成する。本願明細書において、ウィービングとは、トーチをＸ方向に揺動させることを意味する。本発明のように、耳部一つずつに対してトーチをウィービングさせながら溶融動作を行うと、一つの耳部を中心として溶融鉛溜まり部内に溶融鉛を順次溜めていくことができる。その結果、溶融不足による溶接不良が発生することを防止して、溶接不良のないストラップを形成することができる。
【０００８】
ウィービングのウィービング幅は、隣り合う他の耳部を溶融しないように定められているのが好ましい。このようにすると耳部に対する溶融過剰の発生を阻止することができる。
【０００９】
１つの耳部について溶融動作が終了した後は、隣の他の１つの耳部がウィービングの中心となる位置にトーチを移動させて、他の１つの耳部の一部とベースの一部と足し鉛部品の一部を溶融させる溶融動作を実施する。トーチの重量は軽いため、トーチを移動させるほうが、溶接のための設備が簡易になる。
【００１０】
溶融鉛溜まり部内を２以上の区分に分け、２以上のトーチを用意して、２以上のトーチで２以上の区分において、それぞれ溶融動作を実施すると、ストラップが長い場合において、短い時間でストラップを形成できる。
【００１１】
ストラップの平均厚みが、６〜１０ｍｍの範囲の値であり、ストラップの幅寸法が２５〜３０ｍｍの範囲の値であり、ウィービングの周波数が３±１Ｈｚであり、前記トーチがＹ方向に移動しているときの移動速度が６０乃至１９０ｃｍ／ｍｉｎの範囲内の速度であり、溶接電流が７５Ａ〜１８５Ａの範囲内の値であるのが好ましい。この場合において、移動速度が速くなると溶接電流を大きしく、移動速度が遅くなると溶接電流を小さくする。
【００１２】
本願第２の発明では、耳部を備えた複数の電極板をセパレータを介して積層して極板群を用意し、複数の耳部がそれぞれ貫通する複数のスリットを備え且つ複数のスリットを全体的に囲む溶融鉛溜まり部を備えた治具を、極板群の複数の耳部が複数のスリットを貫通するように極板群上に配置する。そして溶融鉛溜まり部内に、複数の耳部がそれぞれ貫通する複数の貫通孔を有するベースに極柱を備えた極柱鉛部品を配置し、複数の耳部の一部と、極柱鉛部品のベースの一部にプラズマ溶接用のトーチからプラズマアークを噴射して、複数の耳部の一部と極柱鉛部品のベースの一部とを溶融させて得た溶融鉛を、溶融鉛溜まり部に溜めて、極柱と一体化されたストラップを形成する。複数の貫通孔のそれぞれは極柱鉛部品のベースをＺ方向に貫通し且つＹ方向に延びる形状を有している。そして貫通孔に挿入された１つの耳部を中心にし且つＹ方向を１つの耳部の溶接方向としてトーチをＸ方向にウィービングさせながらＹ方向に移動させることにより、１つの耳部の一部とベースの一部を溶融させる溶融動作を、複数の耳部のすべてに対して行ってストラップを形成する。本発明のように、足し鉛部品を用いない場合でも、耳部一つずつに対してトーチをウィービングさせながら溶融動作を行うと、一つの耳部を中心として溶融鉛溜まり部内に溶融鉛を順次溜めていくことができる。その結果、溶融不足による溶接不良が発生することを防止して、溶接不良のないストラップを形成することができる。
【００１３】
ウィービングのウィービング幅は、隣り合う他の耳部を溶融しないように定められているのが好ましい。このようにすると耳部の溶融過剰が発生することがない。
【００１４】
また１つの耳部について溶融動作が終了した後、隣の他の１つの耳部がウィービングの中心となる位置にトーチを移動させて、他の１つの耳部とベースの一部とを溶融させる溶融動作を実施するのが好ましい。
【００１５】
極柱鉛部品のベースを２以上の区分に分け、２以上のトーチを用意して、２以上のトーチで２以上の区分において、それぞれ溶融動作を実施すると、ストラップが長くなった場合でも、短い時間でストラップを形成できる。
【００１６】
第２の発明でも、ストラップの平均厚みが、６〜１０ｍｍの範囲の値であり、前記ストラップの幅寸法が２５〜３０ｍｍの範囲の値であり、ウィービングの周波数が３±１Ｈｚであり、トーチがＹ方向に移動しているときの移動速度が６０乃至１９０ｃｍ／ｍｉｎの範囲内の速度であり、溶接電流が７５Ａ〜１８５Ａの範囲内の値であるのが好ましい。このとき移動速度が速くなると溶接電流を大きくし、移動速度が遅くなると溶接電流を小さくする。
【図面の簡単な説明】
【００１７】
【図１】本発明の鉛蓄電池のストラップ形成方法の第１及び第２の実施の形態におけるプラズマ溶接装置のトーチの移動経路を示す平面図である。
【図２】第１の実施の形態のストラップ形成方法が適用される前の各部材の配置を示す斜視図である。
【図３】第２の実施の形態のストラップ形成方法が適用される前の各部材の配置を示す斜視図である。
【発明を実施するための形態】
【００１８】
以下、図面を参照しつつ、本発明に係る溶接用マスク装置の実施の形態について説明する。
【００１９】
（第１の実施の形態）
図１に示すような本発明の第１の実施の形態の鉛蓄電池のストラップ形成方法が適用される鉛蓄電池は、複数の電極板がセパレータを介して積層された極板群が電槽内に電解液と共に収納されてなる。各電極板には鉛製の耳部が備えられており、各耳部を接続したストラップにより集電し、ストラップに設けられた極柱を通じて充放電を行う。
【００２０】
第１の実施の形態の鉛蓄電池のストラップ形成方法は、このような鉛蓄電池を製造する工程中、それぞれ耳部を備えた複数の電極板をセパレータを介して積層して形成した極板群を用意した後、各耳部を相互に接続してストラップを形成するときに実行される。
【００２１】
図２に示すように、複数の電極板（図示していない）にそれぞれ備えられた複数（第１の実施の形態では７つ）の耳部１がそれぞれ貫通する複数（耳部１と同数の７つ）のスリット２を備え、且つ複数のスリット２を全体的に囲む溶融鉛溜まり部３を備えた治具４を、極板群の複数の耳部１がそれぞれ複数のスリット２を貫通して溶融鉛溜まり部３内に突出するように、耳部１を上方に向かって延ばした姿勢の極板群の上に配置する。
【００２２】
次に溶融鉛溜まり部３内に、複数の耳部１に沿ってベース５に極柱６を備えた極柱鉛部品７を配置し、且つ複数の耳部１の上に足し鉛部品８を配置する。足し鉛部品８は、長手方向と直交する方向の断面形状がＥ字形状をなしている。このような断面形状を有する足し鉛部品８を用いると、溶融鉛が耳部１の周囲に回り込み易くなる。なお足し鉛部品８の形状は限定されるものではなく、例えば長手方向と直交する方向の断面形状がコまたはＵ字状を呈するものでもよい。
【００２３】
次に極柱鉛部品７のベース５の一部と足し鉛部品８にプラズマ溶接装置のトーチからプラズマアークを噴射して、極柱鉛部品７のベース５の一部と足し鉛部品８と複数の耳部１の一部とを溶融させて得た溶融鉛を、溶融鉛溜まり部３に溜めて、極柱６と一体化されたストラップ９を形成する。なお極柱鉛部品７、足し鉛部品８及び耳部１は、いずれも鉛又は鉛合金製である。
【００２４】
各図において、複数のスリット２が並ぶ方向をＸ方向、極柱６が延びる方向をＺ方向、Ｘ方向とＺ方向と直交する方向をＹ方向と定義したときに、スリット２に挿入された１つの耳部１を中心にし且つＹ方向を１つの耳部１の溶接方向としてプラズマアークを下方に向けて噴射するトーチをＸ方向にウィービングさせながらＹ方向に移動させることにより、１つの耳部１の一部とベース５の一部と足し鉛部品８の一部を溶融させる溶融動作を、複数の耳部１のすべてに対して行ってストラップ９を形成する。ここでウィービングとは、トーチをＸ方向に揺動させることを意味する。
【００２５】
このウィービングを伴う溶融動作を図１を参照しつつ説明する。なお、図１には説明の便宜のために完成したストラップ９として示されているが、溶融動作が終了する以前はストラップ９は未だ形成されていない。ストラップ９の輪郭は、溶融鉛溜まり部３の内側面の形状とほぼ重なるので、各スリット２を貫通する各耳部１を囲む溶融鉛溜まり部３の上方で、各耳部１に対してどのような位置関係でトーチが移動するかを表す。
【００２６】
図１には、ストラップ９の上方における平面上のトーチの移動経路１０が一点鎖線で示されている。トーチの移動経路１０は始点１０ｓから終点１０ｅまでが示されているが、始点１０ｓに達するまで、及び／又は終点１０ｅに達した後に、トーチを他の経路（例えばベース５と足し鉛部品８との境界）に移動させつつ溶融動作を行うこともできる。
【００２７】
トーチの移動経路１０は、まずＸ方向右端の耳部１のＹ方向下端近くの始点１０ｓから、耳部１の溶接方向としてトーチをＸ方向にウィービングさせながら、耳部１のＹ方向の上端を超えた点まで、Ｙ方向に移動させる。これにより、Ｙ方向右端の耳部１の一部とベース５の一部と足し鉛部品８の一部が溶融する。
【００２８】
図１の第１の実施の形態におけるウィービングのウィービング幅は、隣り合う他の耳部１を溶融しないように、耳部１の幅とほぼ同一になるように定められている。これにより耳部１に対する溶融過剰の発生を阻止することができる。溶融過剰が生じないようなウィービング幅は、ストラップの寸法及び溶融される鉛の量や、トーチの移動速度及び溶接電流、ウィービングの周期等に応じて決定される。
【００２９】
第１の実施の形態においては、ストラップ９の平均厚みは約８ｍｍ、ストラップ９の幅寸法は約３０ｍｍであり、約１５ｍｍの耳部１のＹ方向の寸法を十分カバーして溶融するために、トーチが始点１０ｓからＹ方向に２秒間で２０ｍｍ（６０ｃｍ／ｍｉｎの速度で）移動する間に、５サイクルのウィービングがなされ、従ってウィービングの周波数は２．５Ｈｚである。溶接電流は１００Ａに設定されている。この溶接条件であれば、耳部一つずつに対してトーチをウィービングさせながら溶融動作を行うので、一つの耳部を中心として溶融鉛溜まり部内に溶融鉛を順次溜めていくことができた。その結果、溶融不足による溶接不良が発生することを防止して、溶接不良のないストラップを形成することができた。溶融不良の発生の有無は、超音波探傷試験（非破壊試験）により確認した。なお、移動速度を速めたりウィービングの周波数を低くすると溶接電流は大きくなり、逆に移動速度を遅くしたりウィービングの周波数高くすると溶接電流は小さくなるように、最適の条件が決定される。
【００３０】
Ｘ方向右端の耳部１に対する溶融動作が終了した後は、トーチの移動経路１０により示されるように、Ｘ方向右端の耳部１のＹ方向上端近くの点から、Ｘ方向右端から二番目の隣り合う耳部１のＹ方向下端近くのウィービングの中心となる位置にトーチを移動させる。この間、トーチはプラズマアークの噴射を一時停止し、又はトーチの移動速度を速くして、溶融過剰が生じないようにしてもよい。続いて、トーチの移動経路１０に示すように、二番目の耳部１のＹ方向の下端近くから上端近くまで、ウィービングさせつつトーチを移動させて、二番目の耳部１の一部とベース５の一部と足し鉛部品８の一部を溶融させる溶融動作を実施する。トーチの重量は極板群に比較して軽いため、極板群を移動させるよりもトーチを移動させる方が、溶接のための設備が簡易になる。
【００３１】
上記のようなトーチのウィービングを伴う溶融動作を各耳部１の一つずつに対して行うと、各耳部１を中心として溶融鉛溜まり部３内に溶融鉛を順次溜めていくことができる。トーチが最終的にＸ方向左端の耳部１のＹ方向上端近くの終点１０ｅに達すると、ストラップが完成する。
【００３２】
以上のように第１の実施の形態の鉛蓄電池のストラップ形成方法によると、耳部１一つずつに対してトーチをウィービングさせながら溶融動作を行った結果、溶融不足による溶接不良が発生することを防止して、溶接不良のないストラップを形成することができる。
【００３３】
第１の実施の形態のストラップ形成方法は、トーチの個数や溶融電流や移動速度を調整することにより、寸法や容量の異なる広い範囲の鉛蓄電池に適用できることは明らかであり、例えばストラップが長く、溶融動作を行うべき耳部が２０を超えるような場合には、溶融鉛溜まり部内を２以上の区分に分け、２以上のトーチを用意して、２以上のトーチで２以上の区分において、それぞれ１０ずつの耳部に対し溶融動作を実施すると、短い時間でストラップを形成できる。
【実施例】
【００３４】
ちなみにストラップの平均厚み、幅寸法、ウィービングの周波数、トーチの移動速度、溶接電流を変えてストラップ溶接を行って良好な溶接結果を得られる範囲を確認した。下記の表は、その結果を示している。なお下記の溶接結果は、上記の一例の条件における溶融不良の確認の方法と同じ方法により行った「良」は、溶融不良が存在しなかったことを意味している。下記の表１の条件を外れると、溶融不良に基づく溶接不良が発生する可能性が高くなることも確認した。下記の条件を変えた実施例からは、ストラップの平均厚みが、６〜１０ｍｍの範囲の値であり、ストラップの幅寸法が２５〜３０ｍｍの範囲の値であるときには、ウィービングの周波数が３±１Ｈｚであり、前記トーチがＹ方向に移動しているときの移動速度が６０乃至１９０ｃｍ／ｍｉｎの範囲内の速度であり、溶接電流が７５Ａ〜１８５Ａの範囲内の値であるのが好ましいことが確認できた。
【００３５】
【表１】
2018092609.tif 000007
（第２の実施の形態）
図３は、本発明の第２の実施の形態の鉛蓄電池のストラップ形成方法が適用される前の各部材の配置を示す図２と同様の図であり、図２で示した部材と同様の機能を有する部材には同じ符号を付して示すとともに、その説明を省略する。
【００３６】
図３においては、溶融鉛溜まり部３内には、複数（７つ）の耳部１がそれぞれ貫通するように、耳部１と同じ数（７つ）、同じ間隔であって、耳部１の平面視の寸法よりやや大きい平面視の寸法である貫通孔１４を有するベース１３に極柱１２を備えた極柱鉛部品１１を配置している。そして、図１に示し、上述したようなトーチのウィービングを伴う溶融動作を実施すると、足し鉛部品を用いない場合でも、第１の実施の形態と同様に、１つの耳部１を中心として溶融鉛溜まり部３内に溶融鉛を順次溜めていくことができる。その結果、溶融不足による溶接不良の発生を防止して、溶接不良のないストラップを形成することができる。
【００３７】
その他の作用効果や変形・改良等に関しても、第１の実施の形態と同様である。また溶接条件に関しては、上記表１の溶接条件と同じ条件で、好ましい結果が得られることを確認した。
【産業上の利用可能性】
【００３８】
本発明の鉛蓄電池のストラップ形成方法によると、プラズマ溶接装置を用いて鉛蓄電池のストラップを形成する際に溶接不良が発生することを防止できる。
【符号の説明】
【００３９】
１  耳部
２  スリット
３  溶融鉛溜まり部
４  治具
５  ベース
６  極柱
７  極柱鉛部品
８  足し鉛部品
９  ストラップ
１０  トーチの移動経路
１１  極柱鉛部品
１２  極柱
１３  ベース
１４  貫通孔
【手続補正２】
【補正対象書類名】特許請求の範囲
【補正対象項目名】全文
【補正方法】変更
【補正の内容】
【特許請求の範囲】
【請求項１】
耳部を備えた複数の電極板をセパレータを介して積層して極板群を形成し、
複数の耳部がそれぞれ貫通する複数のスリットを備え且つ前記複数のスリットを全体的に囲む溶融鉛溜まり部を備えた治具を、前記極板群の前記複数の耳部が前記複数のスリットを貫通するように前記極板群上に配置し、
前記溶融鉛溜まり部内に、前記複数の耳部がそれぞれ貫通する複数の貫通孔を有するベースに極柱を備えた極柱鉛部品を配置し、
前記複数の耳部の一部と、前記極柱鉛部品の前記ベースの一部にプラズマ溶接用のトーチからプラズマアークを噴射して、前記複数の耳部の一部と前記極柱鉛部品の前記ベースの一部とを溶融させて得た溶融鉛を、前記溶融鉛溜まり部に溜めて、前記極柱と一体化されたストラップを形成する鉛蓄電池のストラップ形成方法であって、
前記複数のスリットが並ぶ方向をＸ方向、前記極柱が延びる方向をＺ方向、前記Ｘ方向と前記Ｚ方向と直交する方向をＹ方向と定義したときに、
前記複数の貫通孔のそれぞれは前記極柱鉛部品の前記ベースを前記Ｚ方向に貫通し且つ前記Ｙ方向に延びる形状を有しており、
前記貫通孔に挿入された１つの前記耳部を中心にし且つ前記Ｙ方向を前記１つの耳部の溶接方向として前記トーチを前記Ｘ方向にウィービングさせることにより、前記１つの耳部の一部と前記ベースの一部を溶融させる溶融動作を、前記複数の耳部のすべてに対して行って前記ストラップを形成し、
前記ウィービングのウィービング幅は、隣り合う他の耳部を溶融しないように定められていることを特徴とする鉛蓄電池のストラップ形成方法。
【請求項２】
１つの前記耳部について前記溶融動作が終了した後、隣の他の１つの前記耳部が前記ウィービングの中心となる位置に前記トーチを移動させて、前記他の１つの耳部と前記ベースの一部とを溶融させる前記溶融動作を実施する請求項１に記載の鉛蓄電池のストラップ形成方法。
【請求項３】
前記極柱鉛部品の前記ベースを２以上の区分に分け、２以上の前記トーチを用意して、前記２以上のトーチで前記２以上の区分において、それぞれ前記溶融動作を実施する請求項１または２に記載の鉛蓄電池のストラップ形成方法。
【請求項４】
前記ストラップの平均厚みが、６〜１０ｍｍの範囲の値であり、前記ストラップの幅寸法が２５〜３０ｍｍの範囲の値であり、前記ウィービングの周波数が３±１Ｈｚであり、前記トーチが前記Ｙ方向に移動しているときの移動速度が６０乃至１９０ｃｍ／ｍｉｎの範囲内の速度であり、溶接電流が７５Ａ〜１８５Ａの範囲内の値であり、前記移動速度が速くなると前記溶接電流が大きくなり、前記移動速度が遅くなると前記溶接電流が小さくなる請求項１に記載の鉛蓄電池のストラップ形成方法。
【請求項５】
耳部を備えた複数の電極板をセパレータを介して積層して極板群を形成し、
複数の耳部がそれぞれ貫通する複数のスリットを備え且つ前記複数のスリットを全体的に囲む溶融鉛溜まり部を備えた治具を、前記極板群の前記複数の耳部が前記複数のスリットを貫通するように前記極板群上に配置し、
前記溶融鉛溜まり部内に、前記複数の耳部に沿ってベースに極柱を備えた極柱鉛部品を配置し且つ前記複数の耳部の上に１以上の足し鉛部品を配置し、
前記極柱鉛部品の前記ベースの一部と前記１以上の足し鉛部品にプラズマ溶接用のトーチからプラズマアークを噴射して、前記極柱鉛部品の前記ベースの一部と前記足し鉛部品と前記複数の耳部の一部とを溶融させて得た溶融鉛を、前記溶融鉛溜まり部に溜めて、前記極柱と一体化されたストラップを形成する鉛蓄電池のストラップ形成方法であって、
前記複数のスリットが並ぶ方向をＸ方向、前記極柱が延びる方向をＺ方向、前記Ｘ方向と前記Ｚ方向と直交する方向をＹ方向と定義したときに、
前記スリットに挿入された１つの前記耳部を中心にし且つ前記Ｙ方向を前記１つの耳部の溶接方向として前記トーチを前記Ｘ方向にウィービングさせることにより、前記１つの耳部の一部と前記ベースの一部と前記足し鉛部品の一部を溶融させる溶融動作を、前記複数の耳部のすべてに対して行って前記ストラップを形成し、
前記ウィービングのウィービング幅は、隣り合う他の耳部を溶融しないように定められていることを特徴とする鉛蓄電池のストラップ形成方法。
【請求項６】
１つの前記耳部について前記溶融動作が終了した後、隣の他の１つの前記耳部が前記ウィービングの中心となる位置に前記トーチを移動させて、前記他の１つの耳部の一部と前記ベースの一部と前記足し鉛部品の一部を溶融させる前記溶融動作を実施する請求項５に記載の鉛蓄電池のストラップ形成方法。
【請求項７】
前記溶融鉛溜まり部内を２以上の区分に分け、２以上の前記トーチを用意して、前記２以上のトーチで前記２以上の区分において、それぞれ前記溶融動作を実施する請求項５または６に記載の鉛蓄電池のストラップ形成方法。
【請求項８】
前記ストラップの平均厚みが、６〜１０ｍｍの範囲の値であり、前記ストラップの幅寸法が２５〜３０ｍｍの範囲の値であり、前記ウィービングの周波数が３±１Ｈｚであり、前記トーチが前記Ｙ方向に移動しているときの移動速度が６０乃至１９０ｃｍ／ｍｉｎの範囲内の速度であり、溶接電流が７５Ａ〜１８５Ａの範囲内の値であり、前記移動速度が速くなると前記溶接電流が大きくなり、前記移動速度が遅くなると前記溶接電流が小さくなる請求項５に記載の鉛蓄電池のストラップ形成方法。
【国際調査報告】
2018092609.tif 000008
2018092609.tif 000009
2018092609.tif 000010
2018092609.tif 000011